(57)【要約】  化学組成が、質量％で、C:0.04〜0.12%、Si:1.0%以下、Mn:2.0%以下、P:0.03%以下、S:0.01%以下、Ni:42.0〜54.0%、Cr:20.0〜33.0%、W:3.0〜10.0%、Ti:0.05〜1.0%、Al:0.3%以下、B:0.0001〜0.01%、N:0.02%以下、O:0.01%以下、Ca:0〜0.05%、Mg:0〜0.05%、REM:0〜0.5%、Co:0〜1.0%、Cu:0〜4.0%、Mo:0〜1.0%、V:0〜0.5%、Nb:0〜0.5%、Zr:0〜0.05%、残部:Fe及び不純物であり、かつ、使用時の加熱保持温度TA(℃)及び使用時の加熱保持時間tA(h)が[600≦TA≦850]及び[2100≦TA×(1.0+logtA)]を満足する条件で使用された合金母材を、熱処理保持温度TP(℃)及び熱処理保持時間tP(h)が[1050≦TP≦1300]及び[-0.1×(TP/50-30)≦tP≦-0.1×(TP/10-145)]を満足する条件で熱処理を施した後、溶接する、オーステナイト系耐熱合金溶接継手の製造方法。【特許請求の範囲】
【請求項１】
下記（i）式および（ii）式を満足する条件で使用された合金母材を、
下記（iii）式および（iv）式を満足する条件で熱処理を施した後、溶接する、オーステナイト系耐熱合金溶接継手の製造方法。
６００≦ＴＡ≦８５０  ・・・（i）
２１００≦ＴＡ×（１．０＋ｌｏｇｔＡ）  ・・・（ii）
１０５０≦ＴＰ≦１３００  ・・・（iii）
−０．１×（ＴＰ／５０−３０）≦ｔＰ≦−０．１×（ＴＰ／１０−１４５）  ・・・（iv）
ただし、上式中の各記号の意味は下記の通りである。
ＴＡ：使用時の加熱保持温度（℃）
ｔＡ：使用時の加熱保持時間（ｈ）
ＴＰ：熱処理保持温度（℃）
ｔＰ：熱処理保持時間（ｈ）
【請求項２】
前記合金母材の化学組成が、質量％で、
Ｃ：０．０４〜０．１２％、
Ｓｉ：１．０％以下、
Ｍｎ：２．０％以下、
Ｐ：０．０３％以下、
Ｓ：０．０１％以下、
Ｎｉ：４２．０〜５４．０％、
Ｃｒ：２０．０〜３３．０％、
Ｗ：３．０〜１０．０％、
Ｔｉ：０．０５〜１．０％、
Ａｌ：０．３％以下、
Ｂ：０．０００１〜０．０１％、
Ｎ：０．０２％以下、
Ｏ：０．０１％以下、
Ｃａ：０〜０．０５％、
Ｍｇ：０〜０．０５％、
ＲＥＭ：０〜０．５％、
Ｃｏ：０〜１．０％、
Ｃｕ：０〜４．０％、
Ｍｏ：０〜１．０％、
Ｖ：０〜０．５％、
Ｎｂ：０〜０．５％、
Ｚｒ：０〜０．０５％、
残部：Ｆｅおよび不純物である、請求項１に記載のオーステナイト系耐熱合金溶接継手の製造方法。
【請求項３】
化学組成が、質量％で、
Ｃ：０．０４〜０．１２％、
Ｓｉ：１．０％以下、
Ｍｎ：２．０％以下、
Ｐ：０．０３％以下、
Ｓ：０．０１％以下、
Ｎｉ：４２．０〜４８．０％、
Ｃｒ：２０．０〜２６．０％、
Ｗ：４．０〜１０．０％、
Ｔｉ：０．０５〜０．１５％、
Ｎｂ：０．１〜０．４％、
Ａｌ：０．３％以下、
Ｂ：０．０００１〜０．０１％、
Ｎ：０．０２％以下、
Ｏ：０．０１％以下、
Ｃａ：０〜０．０５％、
Ｍｇ：０〜０．０５％、
ＲＥＭ：０〜０．１％、
Ｃｏ：０〜１．０％、
Ｃｕ：０〜４．０％、
Ｍｏ：０〜１．０％、
Ｖ：０〜０．５％、
残部：Ｆｅおよび不純物であり、かつ、
下記（i）式および（ii）式を満足する条件で使用された合金母材を、
下記（iii）式および（iv）式を満足する条件で熱処理を施した後、溶接する、オーステナイト系耐熱合金溶接継手の製造方法。
６００≦ＴＡ≦８５０  ・・・（i）
２８００≦ＴＡ×（１．０＋ｌｏｇｔＡ）  ・・・（ii）
１０５０≦ＴＰ≦１３００  ・・・（iii）
−０．１×（ＴＰ／５０−３０）≦ｔＰ≦−０．１×（ＴＰ／１０−１４５）  ・・・（iv）
ただし、上式中の各記号の意味は下記の通りである。
ＴＡ：使用時の加熱保持温度（℃）
ｔＡ：使用時の加熱保持時間（ｈ）
ＴＰ：熱処理保持温度（℃）
ｔＰ：熱処理保持時間（ｈ）
【請求項４】
前記合金母材の化学組成が、質量％で、
Ｃａ：０．０００１〜０．０５％、
Ｍｇ：０．０００１〜０．０５％、
ＲＥＭ：０．０００５〜０．１％、
Ｃｏ：０．０１〜１．０％、
Ｃｕ：０．０１〜４．０％、
Ｍｏ：０．０１〜１．０％、および
Ｖ：０．０１〜０．５％、
から選択される１種以上を含有する、請求項２または請求項３に記載のオーステナイト系耐熱合金溶接継手の製造方法。
【請求項５】
化学組成が、質量％で、
Ｃ：０．０４〜０．１２％、
Ｓｉ：０．５％以下、
Ｍｎ：１．５％以下、
Ｐ：０．０３％以下、
Ｓ：０．０１％以下、
Ｎｉ：４６．０〜５４．０％、
Ｃｒ：２７．０〜３３．０％、
Ｗ：３．０〜９．０％、
Ｔｉ：０．０５〜１．０％、
Ｚｒ：０．００５〜０．０５％、
Ａｌ：０．０５〜０．３％、
Ｂ：０．０００１〜０．００５％、
Ｎ：０．０２％以下、
Ｏ：０．０１％以下、
Ｃａ：０〜０．０５％、
Ｍｇ：０〜０．０５％、
ＲＥＭ：０〜０．５％、
Ｃｏ：０〜１．０％、
Ｃｕ：０〜４．０％、
Ｍｏ：０〜１．０％、
Ｖ：０〜０．５％、
Ｎｂ：０〜０．５％、
残部：Ｆｅおよび不純物であり、かつ、
下記（i）式および（ii）式を満足する条件で使用された合金母材を、
下記（iii）式および（iv）式を満足する条件で熱処理を施した後、溶接する、オーステナイト系耐熱合金溶接継手の製造方法。
６００≦ＴＡ≦８５０  ・・・（i）
２１００≦ＴＡ×（１．０＋ｌｏｇｔＡ）  ・・・（ii）
１０５０≦ＴＰ≦１２５０  ・・・（iii）
−０．１×（ＴＰ／５０−３０）≦ｔＰ≦−０．１×（ＴＰ／１０−１４５）  ・・・（iv）
ただし、上式中の各記号の意味は下記の通りである。
ＴＡ：使用時の加熱保持温度（℃）
ｔＡ：使用時の加熱保持時間（ｈ）
ＴＰ：熱処理保持温度（℃）
ｔＰ：熱処理保持時間（ｈ）
【請求項６】
前記合金母材の化学組成が、質量％で、
Ｃａ：０．０００１〜０．０５％、
Ｍｇ：０．０００１〜０．０５％、
ＲＥＭ：０．０００５〜０．５％、
Ｃｏ：０．０１〜１．０％、
Ｃｕ：０．０１〜４．０％、
Ｍｏ：０．０１〜１．０％、
Ｖ：０．０１〜０．５％、および
Ｎｂ：０．０１〜０．５％、
から選択される１種以上を含有する、請求項２または請求項５に記載のオーステナイト系耐熱合金溶接継手の製造方法。
【請求項７】
前記熱処理において、冷却過程における５００℃までの平均冷却速度が５０℃／ｈ以上である、請求項１から請求項６までのいずれかに記載のオーステナイト系耐熱合金溶接継手の製造方法。
【請求項８】
前記熱処理は、少なくとも被溶接部から３０ｍｍ以内の範囲すべてに施す、請求項１から請求項７までのいずれかに記載のオーステナイト系耐熱合金溶接継手の製造方法。
【請求項９】
化学組成が、質量％で、
Ｃ：０．０６〜０．１８％、
Ｓｉ：１．０％以下、
Ｍｎ：２．０％以下、
Ｐ：０．０３％以下、
Ｓ：０．０１％以下、
Ｎｉ：４０．０〜６０．０％、
Ｃｒ：２０．０〜３３．０％、
ＭｏおよびＷから選択される１種以上：合計６．０〜１３．０％
Ｔｉ：０．０５〜１．５％、
Ｃｏ：０〜１５．０％、
Ｎｂ：０〜０．５％、
Ａｌ：１．５％以下、
Ｂ：０〜０．００５％、
Ｎ：０．１８％以下、
Ｏ：０．０１％以下、
残部：Ｆｅおよび不純物である溶接材料を使用して溶接する、請求項１から請求項８までのいずれかに記載のオーステナイト系耐熱合金溶接継手の製造方法。
【請求項１０】
請求項１から請求項９までのいずれかに記載の製造方法を用いて得られる、オーステナイト系耐熱合金溶接継手。
【発明の詳細な説明】
【技術分野】
【０００１】
本発明は、火力発電用ボイラの主蒸気管または再熱蒸気管などの高温部材として長期使用されたオーステナイト系耐熱合金を用いた溶接継手の製造方法およびそれを用いて得られる溶接継手に関する。
【背景技術】
【０００２】
近年、環境負荷軽減の観点から発電用ボイラ等では運転条件の高温および高圧化が世界的規模で進められており、過熱器管または再熱器管の材料として使用されるオーステナイト系耐熱合金またはＮｉ基耐熱合金には、より優れた高温強度および耐食性を有することが求められている。【０００３】
また、従来、フェライト系耐熱鋼が使用されていた、主蒸気管または再熱蒸気管等の厚肉の部材を含む種々の部材においても、高強度化が求められており、高強度オーステナイト系耐熱合金またはＮｉ基耐熱合金の適用が検討されている。【０００４】
このような技術的背景のもと、例えば、特許文献１には、Ｗを活用し高温強度を高めるとともに、有効Ｂ量を規定することにより、熱間加工性を改善したＮｉ基合金製品が開示されている。また、特許文献２には、Ｃｒ、ＴｉおよびＺｒの活用により、クリープ破断強度を高めたオーステナイト系耐熱合金が開示されている。特許文献３には、多量のＷを含有させるとともに、ＡｌおよびＴｉを活用し、固溶強化とγ’相による析出強化とによりクリープ破断強度を高めたＮｉ基耐熱合金が開示されている。【０００５】
これらオーステナイト系耐熱合金またはＮｉ基耐熱合金を構造物として使用する場合、一般には溶接により組み立てられる。その際、溶接部には、主として冶金的要因に起因した様々な割れが発生しやすくなることが知られている。特に、高温環境で長時間使用した際に、いわゆる応力緩和割れが発生することが問題となる。応力緩和割れとは、溶接により生じた残留応力が緩和してゆく過程で発生する割れのことである。【０００６】
そのため、特許文献４には、Ａｌ、ＴｉおよびＮｂを活用し、クリープ強度を高めると同時に、ＰおよびＢの含有量の管理ならびにＮｄの含有により耐液化割れ性を高めたオーステナイト系耐熱合金が開示されている。また、特許文献５には、ＭｏおよびＷを活用し、クリープ強度を高めるとともに、不純物元素、ならびに、ＴｉおよびＡｌの含有量を規定し、溶接時の耐液化割れおよび使用時の耐応力緩和割れ性を改善したオーステナイト系耐熱合金が開示されている。
【先行技術文献】
【特許文献】
【０００７】
【特許文献１】特許第４６３１９８６号公報
【特許文献２】国際公開第２００９／１５４１６１号
【特許文献３】国際公開第２０１０／０３８８２６号
【特許文献４】国際公報第２０１１／０７１０５４号
【特許文献５】特開２０１０−１５０５９３号公報
【発明の概要】
【発明が解決しようとする課題】
【０００８】
特許文献４および５で開示されているオーステナイト系耐熱合金を主蒸気管または再熱蒸気管などの厚肉の部材に適用し、溶接により組み立てた場合、確かに溶接時の液化割れおよび使用時の応力緩和割れを防止することができる。【０００９】
しかしながら、これら高温で使用されるオーステナイト系耐熱合金の構造物は、経年劣化に伴う部分的な損傷により、構造物の一部を溶接補修する必要が生じる場合がある。そして、これら高温で使用されたオーステナイト系耐熱合金を用いて溶接すると、溶接熱影響部に割れが生じる場合があることが新たに判明した。【００１０】
本発明は、上記現状に鑑みてなされたもので、火力発電用ボイラの主蒸気管または再熱蒸気管などの高温部材として長期使用されたオーステナイト系耐熱合金を用いて、オーステナイト系耐熱合金溶接継手を製造する方法およびそれを用いて得られる溶接継手を提供することを目的とする。
【課題を解決するための手段】
【００１１】
本発明者らは、上記の課題を解決するため、まず、高温に長時間晒されたオーステナイト系耐熱合金を用いた溶接継手の溶接熱影響部の割れ発生現象について、詳細な調査を行った。その結果、下記〈１〉〜〈３〉が確認された。【００１２】
〈１〉溶接熱影響部の割れは、高温で使用された際の温度および時間の増大とともに発生しやすくなり、ある条件を超えると生じやすくなる傾向にあることが分かった。具体的には、使用時の加熱保持温度ＴＡが６００〜８５０℃である場合、使用時の加熱保持温度ＴＡおよび加熱保持時間ｔＡから決まるパラメーター（以下、ＰＡともいう。）が２１００以上であると、溶接熱影響部の割れが生じやすくなる傾向にあることが分かった。ただし、ＰＡ＝ＴＡ×（１．０＋ｌｏｇｔＡ）である。【００１３】
〈２〉溶接熱影響部の割れは、溶融境界から数百μｍ離れた位置で発生した。そして、その割れ破面を観察した結果、溶融痕は認められず、延性に乏しい破面を呈していた。さらに、割れ破面上には、濃化したＳおよびＰが検出された。【００１４】
〈３〉さらに、溶接熱影響部の組織観察の結果、割れが発生した溶融境界から数百μｍ離れた溶接熱影響部の粒内には、溶融線近傍の溶接熱影響部に比べて、微細な析出物が数多く観察された。【００１５】
これらの結果から、高温で長期使用されたオーステナイト系耐熱合金を用いて溶接した場合に溶接熱影響部に発生する割れは、以下の機構により発生したものと推定された。【００１６】
すなわち、高温での長期使用とともに、オーステナイト系耐熱合金の結晶粒内には析出物が微細に析出するが、使用温度が高いほど短時間で析出し、使用時間が長くなるとその量が増大する。さらに、使用中には、不純物元素であるＳおよびＰの粒界偏析も併せて生じる。【００１７】
このように、粒内に析出相が存在し、不純物が粒界偏析したオーステナイト系耐熱合金を溶接した場合、溶融境界近傍の溶接熱影響部では、最高到達温度が高いため、粒内析出物は再び母相に固溶するとともに、粒界偏析が解消される。しかしながら、溶融境界から少し離れた溶接熱影響部では、最高到達温度が低いため、粒内析出物の再固溶および粒界偏析の解消は生じない。ここで、溶接時には、溶接に伴う膨張収縮により溶接熱影響部に熱応力が生じる。そのため、粒内に多量に析出相が存在する領域、すなわち溶融境界から少し離れた溶接熱影響部では、粒内の変形抵抗が高く、粒内が変形できなくなり、熱応力による変形が粒界に集中する。加えて、粒界にＳおよびＰ等の不純物元素も多量に偏析しており、脆化が生じる。その結果、変形に耐えきれず粒界が開口し、割れに至ったものと考えられる。【００１８】
そして、鋭意検討を繰り返した結果、これを防止するためには以下の方法が有効であることが明らかとなった。すなわち、溶接時の割れを防止するためには、高温での使用中に過剰に粒内に析出が生じている場合、その析出物を再固溶させるとともに、不純物の粒界偏析を軽減させることが有効であることが分かった。【００１９】
具体的には、下記〔１〕および〔２〕に示すことが分かった。【００２０】
〔１〕オーステナイト系耐熱合金において、使用時の加熱保持温度ＴＡが６００〜８５０℃であり、かつ、使用時の加熱保持温度ＴＡおよび加熱保持時間ｔＡから決まるパラメーター（以下、ＰＡともいう。）が２１００以上となる場合、溶接前に熱処理を施すことが有効である。ただし、ＰＡ＝ＴＡ×（１．０＋ｌｏｇｔＡ）である。【００２１】
〔２〕溶接前に施す熱処理は、熱処理保持温度ＴＰが１０５０〜１３００℃であり、熱処理保持時間ｔＰが［−０．１×（ＴＰ／５０−３０）］以上であることが有効である。ただし、熱処理保持時間ｔＰが［−０．１×（ＴＰ／１０−１４５）］を超えると、効果がないどころか、むしろ悪影響を与える。【００２２】
本発明は、上記の知見を基礎としてなされたものであり、下記のオーステナイト系耐熱合金溶接継手の製造方法およびそれを用いて得られる溶接継手を要旨とする。【００２３】
（１）下記（i）式および（ii）式を満足する条件で使用された合金母材を、
下記（iii）式および（iv）式を満足する条件で熱処理を施した後、溶接する、オーステナイト系耐熱合金溶接継手の製造方法。
６００≦ＴＡ≦８５０  ・・・（i）
２１００≦ＴＡ×（１．０＋ｌｏｇｔＡ）  ・・・（ii）
１０５０≦ＴＰ≦１３００  ・・・（iii）
−０．１×（ＴＰ／５０−３０）≦ｔＰ≦−０．１×（ＴＰ／１０−１４５）  ・・・（iv）
ただし、上式中の各記号の意味は下記の通りである。
ＴＡ：使用時の加熱保持温度（℃）
ｔＡ：使用時の加熱保持時間（ｈ）
ＴＰ：熱処理保持温度（℃）
ｔＰ：熱処理保持時間（ｈ）【００２４】
（２）前記合金母材の化学組成が、質量％で、
Ｃ：０．０４〜０．１２％、
Ｓｉ：１．０％以下、
Ｍｎ：２．０％以下、
Ｐ：０．０３％以下、
Ｓ：０．０１％以下、
Ｎｉ：４２．０〜５４．０％、
Ｃｒ：２０．０〜３３．０％、
Ｗ：３．０〜１０．０％、
Ｔｉ：０．０５〜１．０％、
Ａｌ：０．３％以下、
Ｂ：０．０００１〜０．０１％、
Ｎ：０．０２％以下、
Ｏ：０．０１％以下、
Ｃａ：０〜０．０５％、
Ｍｇ：０〜０．０５％、
ＲＥＭ：０〜０．５％、
Ｃｏ：０〜１．０％、
Ｃｕ：０〜４．０％、
Ｍｏ：０〜１．０％、
Ｖ：０〜０．５％、
Ｎｂ：０〜０．５％、
Ｚｒ：０〜０．０５％、
残部：Ｆｅおよび不純物である、上記（１）に記載のオーステナイト系耐熱合金溶接継手の製造方法。【００２５】
（３）化学組成が、質量％で、
Ｃ：０．０４〜０．１２％、
Ｓｉ：１．０％以下、
Ｍｎ：２．０％以下、
Ｐ：０．０３％以下、
Ｓ：０．０１％以下、
Ｎｉ：４２．０〜４８．０％、
Ｃｒ：２０．０〜２６．０％、
Ｗ：４．０〜１０．０％、
Ｔｉ：０．０５〜０．１５％、
Ｎｂ：０．１〜０．４％、
Ａｌ：０．３％以下、
Ｂ：０．０００１〜０．０１％、
Ｎ：０．０２％以下、
Ｏ：０．０１％以下、
Ｃａ：０〜０．０５％、
Ｍｇ：０〜０．０５％、
ＲＥＭ：０〜０．１％、
Ｃｏ：０〜１．０％、
Ｃｕ：０〜４．０％、
Ｍｏ：０〜１．０％、
Ｖ：０〜０．５％、
残部：Ｆｅおよび不純物であり、かつ、
下記（i）式および（ii）式を満足する条件で使用された合金母材を、
下記（iii）式および（iv）式を満足する条件で熱処理を施した後、溶接する、オーステナイト系耐熱合金溶接継手の製造方法。
６００≦ＴＡ≦８５０  ・・・（i）
２８００≦ＴＡ×（１．０＋ｌｏｇｔＡ）  ・・・（ii）
１０５０≦ＴＰ≦１３００  ・・・（iii）
−０．１×（ＴＰ／５０−３０）≦ｔＰ≦−０．１×（ＴＰ／１０−１４５）  ・・・（iv）
ただし、上式中の各記号の意味は下記の通りである。
ＴＡ：使用時の加熱保持温度（℃）
ｔＡ：使用時の加熱保持時間（ｈ）
ＴＰ：熱処理保持温度（℃）
ｔＰ：熱処理保持時間（ｈ）【００２６】
（４）前記合金母材の化学組成が、質量％で、
Ｃａ：０．０００１〜０．０５％、
Ｍｇ：０．０００１〜０．０５％、
ＲＥＭ：０．０００５〜０．１％、
Ｃｏ：０．０１〜１．０％、
Ｃｕ：０．０１〜４．０％、
Ｍｏ：０．０１〜１．０％、および
Ｖ：０．０１〜０．５％、
から選択される１種以上を含有する、上記（２）または（３）に記載のオーステナイト系耐熱合金溶接継手の製造方法。【００２７】
（５）化学組成が、質量％で、
Ｃ：０．０４〜０．１２％、
Ｓｉ：０．５％以下、
Ｍｎ：１．５％以下、
Ｐ：０．０３％以下、
Ｓ：０．０１％以下、
Ｎｉ：４６．０〜５４．０％、
Ｃｒ：２７．０〜３３．０％、
Ｗ：３．０〜９．０％、
Ｔｉ：０．０５〜１．０％、
Ｚｒ：０．００５〜０．０５％、
Ａｌ：０．０５〜０．３％、
Ｂ：０．０００１〜０．００５％、
Ｎ：０．０２％以下、
Ｏ：０．０１％以下、
Ｃａ：０〜０．０５％、
Ｍｇ：０〜０．０５％、
ＲＥＭ：０〜０．５％、
Ｃｏ：０〜１．０％、
Ｃｕ：０〜４．０％、
Ｍｏ：０〜１．０％、
Ｖ：０〜０．５％、
Ｎｂ：０〜０．５％、
残部：Ｆｅおよび不純物であり、かつ、
下記（i）式および（ii）式を満足する条件で使用された合金母材を、
下記（iii）式および（iv）式を満足する条件で熱処理を施した後、溶接する、オーステナイト系耐熱合金溶接継手の製造方法。
６００≦ＴＡ≦８５０  ・・・（i）
２１００≦ＴＡ×（１．０＋ｌｏｇｔＡ）  ・・・（ii）
１０５０≦ＴＰ≦１２５０  ・・・（iii）
−０．１×（ＴＰ／５０−３０）≦ｔＰ≦−０．１×（ＴＰ／１０−１４５）  ・・・（iv）
ただし、上式中の各記号の意味は下記の通りである。
ＴＡ：使用時の加熱保持温度（℃）
ｔＡ：使用時の加熱保持時間（ｈ）
ＴＰ：熱処理保持温度（℃）
ｔＰ：熱処理保持時間（ｈ）【００２８】
（６）前記合金母材の化学組成が、質量％で、
Ｃａ：０．０００１〜０．０５％、
Ｍｇ：０．０００１〜０．０５％、
ＲＥＭ：０．０００５〜０．５％、
Ｃｏ：０．０１〜１．０％、
Ｃｕ：０．０１〜４．０％、
Ｍｏ：０．０１〜１．０％、
Ｖ：０．０１〜０．５％、および
Ｎｂ：０．０１〜０．５％、
から選択される１種以上を含有する、上記（２）または（５）に記載のオーステナイト系耐熱合金溶接継手の製造方法。【００２９】
（７）前記熱処理において、冷却過程における５００℃までの平均冷却速度が５０℃／ｈ以上である、上記（１）から（６）までのいずれかに記載のオーステナイト系耐熱合金溶接継手の製造方法。【００３０】
（８）前記熱処理は、少なくとも被溶接部から３０ｍｍ以内の範囲すべてに施す、上記（１）から（７）までのいずれかに記載のオーステナイト系耐熱合金溶接継手の製造方法。【００３１】
（９）化学組成が、質量％で、
Ｃ：０．０６〜０．１８％、
Ｓｉ：１．０％以下、
Ｍｎ：２．０％以下、
Ｐ：０．０３％以下、
Ｓ：０．０１％以下、
Ｎｉ：４０．０〜６０．０％、
Ｃｒ：２０．０〜３３．０％、
ＭｏおよびＷから選択される１種以上：合計６．０〜１３．０％
Ｔｉ：０．０５〜１．５％、
Ｃｏ：０〜１５．０％、
Ｎｂ：０〜０．５％、
Ａｌ：１．５％以下、
Ｂ：０〜０．００５％、
Ｎ：０．１８％以下、
Ｏ：０．０１％以下、
残部：Ｆｅおよび不純物である溶接材料を使用して溶接する、上記（１）から上記（８）までのいずれかに記載のオーステナイト系耐熱合金溶接継手の製造方法。【００３２】
（１０）上記（１）から上記（９）までのいずれかに記載の製造方法を用いて得られる、オーステナイト系耐熱合金溶接継手。
【発明の効果】
【００３３】
本発明に係る製造方法によれば、火力発電用ボイラの主蒸気管または再熱蒸気管などの高温部材として長期使用されたオーステナイト系耐熱合金を用いて、オーステナイト系耐熱合金溶接継手を安定して得ることができる。
【発明を実施するための形態】
【００３４】
以下、本発明の各要件について詳しく説明する。なお、以下の説明において含有量についての「％」は、「質量％」を意味する。
【００３５】
１．合金母材の化学組成
本発明に係るオーステナイト系耐熱合金溶接継手の製造に使用する合金母材に含有される各元素の限定理由は下記のとおりである。
【００３６】
Ｃ：０．０４〜０．１２％
Ｃは、オーステナイトを安定化させる作用を有するとともに、微細な炭化物を形成し、高温使用中のクリープ強度を向上させる効果を有する元素である。この効果を充分に得るためには、０．０４％以上のＣ含有量が必要である。しかしながら、Ｃ含有量が過剰であると、炭化物が粗大となり、かつ、多量に析出するため、クリープ強度への寄与が飽和する。そればかりでなく、延性を低下させて、長時間使用した材料において溶接性を低下させる。したがって、Ｃ含有量は０．１２％以下とする。Ｃ含有量は、０．０５％以上であることが好ましく、０．０６％以上であることがより好ましい。また、Ｃ含有量は、０．１１％以下であることが好ましく、０．０８％以下であることがより好ましい。
【００３７】
Ｓｉ：１．０％以下
Ｓｉは、脱酸作用を有するとともに、高温での耐食性および耐酸化性の向上に有効な元素である。しかしながら、Ｓｉが過剰に含有された場合にはオーステナイトの安定性が低下して、靱性およびクリープ強度の低下を招く。そのため、Ｓｉの含有量に上限を設けて１．０％以下とする。Ｓｉ含有量は、０．８％以下であることが好ましく、０．５％以下であることがより好ましく、０．３％以下であることがさらに好ましい。
【００３８】
なお、Ｓｉの含有量について特に下限を設ける必要はないが、極端に低減させると脱酸効果が充分に得られず合金の清浄性が劣化するとともに、高温での耐食性および耐酸化性の向上効果が得難くなり、製造コストも大きく上昇する。そのため、Ｓｉ含有量は、０．０２％以上であることが好ましく、０．０５％以上であることがより好ましい。
【００３９】
Ｍｎ：２．０％以下
Ｍｎは、Ｓｉと同様、脱酸作用を有する元素である。また、Ｍｎは、オーステナイトの安定化にも寄与する。しかしながら、Ｍｎの含有量が過剰になると脆化を招き、さらに、靱性およびクリープ延性の低下も生じる。そのため、Ｍｎの含有量に上限を設けて２．０％以下とする。Ｍｎの含有量は、１．８％以下であることが好ましく、１．５％以下であることがより好ましく、１．３％以下であることがさらに好ましい。
【００４０】
なお、Ｍｎの含有量についても特に下限を設ける必要はないが、極端に低減させると脱酸効果が充分に得られず合金の清浄性が劣化するとともに、オーステナイト安定化効果が得難くなり、さらに製造コストも大きく上昇する。そのため、Ｍｎ含有量は、０．０２％以上であることが好ましく、０．０５％以上であることがより好ましい。
【００４１】
Ｐ：０．０３％以下
Ｐは、不純物として合金中に含まれ、溶接中に溶接熱影響部の結晶粒界に偏析して、液化割れ感受性を高める元素である。さらに、高温で長時間使用した際に粒界に偏析し、クリープ延性を低下させるとともに、長時間使用した材料において溶接性を低下させる。そのため、Ｐの含有量に上限を設けて０．０３％以下とする。Ｐの含有量は、０．０２５％以下であることが好ましく、０．０２％以下であることがより好ましい。
【００４２】
なお、Ｐの含有量は可能な限り低減することが好ましいが、極度の低減は製造コストの増大を招く。そのため、Ｐ含有量は、０．０００５％以上であることが好ましく、０．０００８％以上であることがより好ましい。
【００４３】
Ｓ：０．０１％以下
Ｓは、Ｐと同様に不純物として合金中に含まれ、溶接中に溶接熱影響部の結晶粒界に偏析して、液化割れ感受性を高める元素である。さらに、高温で長時間使用した際に粒界に偏析して脆化を招き、長時間使用した材料において溶接性を低下させる。そのため、Ｓの含有量に上限を設けて０．０１％以下とする。Ｓの含有量は、０．００８％以下であることが好ましく、０．００５％以下であることがより好ましい。
【００４４】
なお、Ｓの含有量は可能な限り低減することが好ましいが、極度の低減は製造コストの増大を招く。そのため、Ｓ含有量は、０．０００１％以上であることが好ましく、０．０００２％以上であることがより好ましい。
【００４５】
Ｎｉ：４２．０〜５４．０％
Ｎｉは、オーステナイトを得るために有効な元素であり、高温での長時間使用時における組織安定性を確保するために必須の元素である。本発明のＣｒ含有量の範囲で充分な効果を得るためには、４２．０％以上のＮｉ含有量が必要である。しかしながら、Ｎｉは高価な元素であり、多量に含有させるとコストの増大を招く。そのため、上限を設けて、Ｎｉの含有量を５４．０％以下とする。Ｎｉ含有量は、４２．５％以上であることが好ましく、４３．０％以上であることがより好ましい。また、Ｎｉ含有量は、５３．０％以下であることが好ましく、５２．０％以下であることがより好ましい。
【００４６】
Ｃｒ：２０．０〜３３．０％
Ｃｒは、高温での耐酸化性および耐食性の確保のために必須の元素である。また、Ｃｒは、微細な炭化物またはさらにＣｒ富化相を形成してクリープ強度の確保にも寄与する。本発明のＮｉ含有量の範囲で、上記の効果を得るためには、２０．０％以上のＣｒ含有量が必要である。しかしながら、Ｃｒの含有量が３３．０％を超えると、高温でのオーステナイトの安定性が劣化してクリープ強度の低下を招く。さらに、多量の炭化物またはさらにＣｒ富化相の析出を招き、変形抵抗を高め、長時間使用した材料において溶接性を低下させる。したがって、Ｃｒの含有量を３３．０％以下とする。Ｃｒ含有量は、２０．５％以上であることが好ましく、２１．０％以上であることがより好ましい。また、Ｃｒ含有量は、３２．５％以下であることが好ましく、３２．０％以下であることがより好ましい。
【００４７】
Ｗ：３．０〜１０．０％
Ｗは、マトリックスに固溶し、または、微細な金属間化合物相を形成して、高温でのクリープ強度および引張強さの向上に大きく寄与する元素である。この効果を充分に得るためには、３．０％以上のＷ含有量が必要である。しかしながら、Ｗを過剰に含有させても効果は飽和し、却ってクリープ強度を低下させる。さらに、多量の金属間化合物の析出を招き、変形抵抗を高め、長時間使用した材料において溶接性を低下させる場合もある。また、高価な元素であるため、過剰に含有させるとコストの増大を招く。そのため上限を設けて、Ｗの含有量を１０．０％以下とする。
【００４８】
Ｗ含有量は、３．５％以上であることが好ましく、４．０％以上であることがより好ましく、４．５％以上であることがさらに好ましく、５．０％以上であることが特に好ましい。また、Ｗ含有量は、９．５％以下であることが好ましく、９．０％以下であることがより好ましく、８．５％以下であることがさらに好ましく、８．０％以下であることが特に好ましい。
【００４９】
Ｔｉ：０．０５〜１．０％
Ｔｉは、微細な炭窒化物または金属間化合物相として粒内に析出し、高温でのクリープ強度および引張強さの向上に寄与する。その効果を充分に得るためには、０．０５％以上のＴｉ含有量が必要である。しかしながら、Ｔｉの含有量が過剰になると、炭窒化物が多量に析出し、クリープ延性および靱性の低下を招くとともに、長時間使用した材料において溶接性を低下させる。そのため、上限を設けて、Ｔｉの含有量を１．０％以下とする。Ｔｉ含有量は、０．０６％以上であることが好ましく、０．０７％以上であることがより好ましい。また、Ｔｉ含有量は、０．９％以下であることが好ましく、０．８％以下であることがより好ましい。
【００５０】
Ａｌ：０．３％以下
Ａｌは、脱酸作用を有するとともに、使用中に金属間化合物相として析出し、クリープ強度の向上にも寄与する元素である。しかしながら、Ａｌの含有量が過剰になると合金の清浄性が著しく劣化して、熱間加工性および延性が低下する。そのため、上限を設けて、Ａｌの含有量を０．３％以下とする。Ａｌ含有量は、０．２％以下であることが好ましく、０．１％以下であることがより好ましい。
【００５１】
なお、Ａｌの含有量について特に下限を設ける必要はないが、極端に低減させると脱酸効果が充分に得られず、合金の清浄性が却って劣化するとともに、製造コストも大きく上昇する。そのため、Ａｌ含有量は、０．０００５％以上であることが好ましく、０．００１％以上であることがより好ましい。また、クリープ強度の向上効果を得たい場合は、Ａｌ含有量は、０．０５％以上であることが好ましく、０．０６％以上であることがより好ましく、０．０７％以上であることがさらに好ましい。
【００５２】
Ｂ：０．０００１〜０．０１％
Ｂは、粒界炭化物を微細分散させることにより、クリープ強度を向上させるとともに、粒界に偏析して粒界を強化するのに有効な元素である。この効果を得るためには、Ｂ含有量を０．０００１％以上とする必要がある。しかしながら、Ｂの含有量が過剰になると、溶接中の溶接熱サイクルにより溶融境界近傍の熱影響部にＢが多量に偏析して粒界の融点が低下し、液化割れ感受性が高まる。そのため、上限を設けて、Ｂの含有量を０．０１％以下とする。Ｂ含有量は、０．０００５％以上であることが好ましく、０．００１％以上であることがより好ましい。また、Ｂ含有量は、０．００８％以下であることが好ましく、０．００６％以下であることがより好ましい。
【００５３】
Ｎ：０．０２％以下
Ｎは、オーステナイトを安定にするのに有効な元素であるものの、過剰に含有されると、高温での使用中に多量の微細窒化物が粒内に析出して、クリープ延性および靱性の低下を招く。さらには、長時間使用した材料の溶接性を低下させる。そのため、Ｎの含有量に上限を設けて０．０２％以下とする。Ｎの含有量は、０．０１８％以下であることが好ましく、０．０１５％以下であることがより好ましい。
【００５４】
なお、Ｎの含有量について特に下限を設ける必要はないが、極端に低減させるとオーステナイトを安定にする効果が得難くなり、製造コストも大きく上昇する。そのため、Ｎ含有量は、０．０００５％以上であることが好ましく、０．０００８％以上であることがより好ましい。
【００５５】
Ｏ：０．０１％以下
Ｏ（酸素）は、不純物として合金中に含まれ、その含有量が過剰になると熱間加工性が低下し、さらに靱性および延性の劣化を招く。このため、Ｏの含有量に上限を設けて０．０１％以下とする。Ｏの含有量は、０．００８％以下であることが好ましく、０．００５％以下であることがより好ましい。
【００５６】
なお、Ｏの含有量について特に下限を設ける必要はないが、極端な低減は製造コストの上昇を招く。そのため、Ｏ含有量は、０．０００５％以上であることが好ましく、０．０００８％以上であることがより好ましい。
【００５７】
Ｃａ：０〜０．０５％
Ｃａは、熱間加工性を改善する作用を有する元素であるため、含有させてもよい。しかしながら、Ｃａの含有量が過剰になると、Ｏと結合して、清浄性を著しく低下させ、却って熱間加工性を劣化させる。したがって、Ｃａを含有させる場合には、その含有量を０．０５％以下とする。Ｃａ含有量は、０．０３％以下であることが好ましい。
【００５８】
なお、上記の効果を得たい場合は、Ｃａ含有量を０．０００１％以上とすることが好ましく、０．０００５％以上とすることがより好ましい。
【００５９】
Ｍｇ：０〜０．０５％
Ｍｇは、Ｃａと同様、熱間加工性を改善する作用を有する元素であるため、含有させてもよい。しかしながら、Ｍｇの含有量が過剰になると、Ｏと結合して、清浄性を著しく低下させ、却って熱間加工性を劣化させる。したがって、Ｍｇを含有させる場合には、その含有量を０．０５％以下とする。Ｍｇ含有量は、０．０３％以下であることが好ましい。
【００６０】
なお、上記の効果を得たい場合は、Ｍｇ含有量を０．０００１％以上とすることが好ましく、０．０００５％以上とすることがより好ましい。
【００６１】
ＲＥＭ：０〜０．５％
ＲＥＭは、Ｓとの親和力が強く、熱間加工性を改善する作用を有する元素であるため、含有させてもよい。しかしながら、ＲＥＭの含有量が過剰になると、Ｏと結合して、清浄性を著しく低下させ、却って熱間加工性を劣化させる。したがって、ＲＥＭを含有させる場合には、その含有量を０．５％以下とする。ＲＥＭ含有量は、０．２％以下であることが好ましく、０．１％以下であることがより好ましく、０．０６％以下であることがさらに好ましい。
【００６２】
なお、上記の効果を得たい場合は、ＲＥＭ含有量を０．０００５％以上とすることが好ましく、０．００１％以上とすることがより好ましい。
【００６３】
なお、「ＲＥＭ」とは、Ｓｃ、Ｙおよびランタノイドの合計１７元素の総称であり、ＲＥＭの含有量は、ＲＥＭのうちの１種または２種以上の元素の合計含有量を指す。また、ＲＥＭについては、一般的にミッシュメタルに含有される。このため、例えば、ミッシュメタルの形で添加して、ＲＥＭの量が上記の範囲となるように含有させてもよい。
【００６４】
上記のＣａ、ＭｇおよびＲＥＭは、いずれも熱間加工性を向上させる作用を有するため、そのうちのいずれか１種のみ、または２種以上の複合で含有させることができる。これらの元素を複合して含有させる場合の合計量は、０．５％以下であることが好ましい。
【００６５】
Ｃｏ：０〜１．０％
Ｃｏは、Ｎｉと同様に、オーステナイトを得るために有効な元素であり、相安定性を高めてクリープ強度の向上に寄与するため、含有させてもよい。しかしながら、Ｃｏは極めて高価な元素であるため、Ｃｏの過剰の含有は大幅なコスト増を招く。したがって、Ｃｏを含有させる場合には、その含有量を１．０％以下とする。Ｃｏ含有量は、０．８％以下であることが好ましく、０．４％以下であることがより好ましい。
【００６６】
なお、上記の効果を得たい場合は、Ｃｏ含有量を０．０１％以上とすることが好ましく、０．０３％以上とすることがより好ましい。
【００６７】
Ｃｕ：０〜４．０％
Ｃｕは、クリープ強度を向上させる作用を有する元素である。すなわち、Ｃｕは、ＮｉおよびＣｏと同様に、オーステナイトを得るために有効な元素であり、相安定性を高めてクリープ強度の向上に寄与する。このため、Ｃｕを含有させてもよい。しかしながら、Ｃｕが過剰に含有された場合には、熱間加工性の低下を招く。したがって、Ｃｕを含有させる場合には、その含有量を４．０％以下とする。Ｃｕ含有量は、３．０％以下であることが好ましく、１．０％以下であることがより好ましい。
【００６８】
なお、上記の効果を得たい場合は、Ｃｕ含有量を０．０１％以上とすることが好ましく、０．０３％以上とすることがより好ましい。
【００６９】
Ｍｏ：０〜１．０％
Ｍｏは、クリープ強度を向上させる作用を有する元素である。すなわち、Ｍｏは、マトリックスに固溶して高温でのクリープ強度を向上させる作用を有するため、含有させてもよい。しかしながら、Ｍｏが過剰に含有された場合、オーステナイトの安定性が低下して、却ってクリープ強度の低下を招く。したがって、Ｍｏを含有させる場合には、その含有量を１．０％以下とする。Ｍｏ含有量は、０．８％以下であることが好ましく、０．５％以下であることがより好ましい。
【００７０】
なお、上記の効果を得たい場合は、Ｍｏ含有量を０．０１％以上とすることが好ましく、０．０３％以上とすることがより好ましい。
【００７１】
Ｖ：０〜０．５％
Ｖは、クリープ強度を向上させる作用を有する元素である。すなわち、Ｖは、ＣまたはＮと結合して微細な炭化物または炭窒化物を形成し、クリープ強度を向上させる作用を有するため、含有させてもよい。しかしながら、Ｖが過剰に含有された場合、炭化物または炭窒化物として多量に析出し、クリープ延性の低下を招くとともに、長時間使用した材料において溶接性を低下させる。したがって、Ｖを含有させる場合には、その含有量を０．５％以下とする。Ｖ含有量は、０．４％以下であることが好ましく、０．２％以下であることがより好ましい。
【００７２】
なお、上記の効果を得たい場合は、Ｖの含有量を０．０１％以上とすることが好ましく、０．０２％以上とすることがより好ましい。
【００７３】
Ｎｂ：０〜０．５％
Ｎｂは、ＴｉおよびＶと同様に、ＣまたはＮと結合して微細な炭化物または炭窒化物として粒内に析出し、高温でのクリープ強度向上に寄与するため、含有させてもよい。しかしながら、Ｎｂの含有量が過剰になると、炭化物および炭窒化物として多量に析出し、クリープ延性および靱性の低下を招くとともに、長時間使用した材料において溶接性を低下させる。そのため、上限を設けて、Ｎｂの含有量を０．５％以下とする。Ｎｂ含有量は、０．４％以下であることが好ましく、０．３８％以下であることがより好ましく、０．３５％以下であることがさらに好ましい。
【００７４】
なお、上記の効果を得たい場合は、Ｎｂ含有量は、０．０１％以上であることが好ましく、０．０２％以上であることがより好ましく、０．０５％以上であることがさらに好ましい。
【００７５】
上記のＣｏ、Ｃｕ、Ｍｏ、ＶおよびＮｂは、いずれもクリープ強度を向上させる作用を有するため、そのうちのいずれか１種のみ、または、２種以上の複合で含有させることができる。これらの元素を複合して含有させる場合の合計量は、６．０％以下であることが好ましい。
【００７６】
Ｚｒ：０〜０．０５％
Ｚｒは、Ｔｉと同様に、マトリックスに固溶して高温でのクリープ強度を向上させる。また、Ｚｒは、Ｓとの親和力が強く、Ｓの固定によりクリープ延性も向上させる。しかしながら、Ｚｒの含有量が過剰になると、クリープ延性の低下を招く。そのため、上限を設けて、Ｚｒの含有量を０．０５％以下とする。Ｚｒ含有量は、０．０４％以下であることが好ましく、０．０３％以下であることがより好ましい。
【００７７】
なお、上記の効果を得たい場合は、Ｚｒ含有量は、０．００５％以上であることが好ましく、０．００８％以上であることがより好ましく、０．０１％以上であることがさらに好ましい。
【００７８】
本発明に係るオーステナイト系耐熱合金溶接継手の製造に使用する合金母材は、上述の各元素を含み、残部がＦｅおよび不純物からなる化学組成を有するものである。
【００７９】
なお、「不純物」とは、合金を工業的に製造する際に、原料としての鉱石、スクラップまたは製造環境などから混入するものを指す。
【００８０】
上記合金母材の組成として代表的なものは、以下の二種類である。
【００８１】
（ａ）化学組成が、質量％で、Ｃ：０．０４〜０．１２％、Ｓｉ：１．０％以下、Ｍｎ：２．０％以下、Ｐ：０．０３％以下、Ｓ：０．０１％以下、Ｎｉ：４２．０〜４８．０％、Ｃｒ：２０．０〜２６．０％、Ｗ：４．０〜１０．０％、Ｔｉ：０．０５〜０．１５％、Ｎｂ：０．１〜０．４％、Ａｌ：０．３％以下、Ｂ：０．０００１〜０．０１％、Ｎ：０．０２％以下、Ｏ：０．０１％以下、Ｃａ：０〜０．０５％、Ｍｇ：０〜０．０５％、ＲＥＭ：０〜０．１％、Ｃｏ：０〜１．０％、Ｃｕ：０〜４．０％、Ｍｏ：０〜１．０％、Ｖ：０〜０．５％、残部：Ｆｅおよび不純物である合金母材。
【００８２】
（ｂ）化学組成が、質量％で、Ｃ：０．０４〜０．１２％、Ｓｉ：０．５％以下、Ｍｎ：１．５％以下、Ｐ：０．０３％以下、Ｓ：０．０１％以下、Ｎｉ：４６．０〜５４．０％、Ｃｒ：２７．０〜３３．０％、Ｗ：３．０〜９．０％、Ｔｉ：０．０５〜１．０％、Ｚｒ：０．００５〜０．０５％、Ａｌ：０．０５〜０．３％、Ｂ：０．０００１〜０．００５％、Ｎ：０．０２％以下、Ｏ：０．０１％以下、Ｃａ：０〜０．０５％、Ｍｇ：０〜０．０５％、ＲＥＭ：０〜０．５％、Ｃｏ：０〜１．０％、Ｃｕ：０〜４．０％、Ｍｏ：０〜１．０％、Ｖ：０〜０．５％、Ｎｂ：０〜０．５％、残部：Ｆｅおよび不純物である合金母材。
【００８３】
上記（ａ）の化学組成においては、Ｓｉ含有量は０．６％以下であることが好ましい。Ｎｉ含有量は、４８．０％以下であることが好ましく、４７．５％以下であることがより好ましく、４７．０％以下であることがさらに好ましい。また、Ｃｒ含有量は、２５．５％以下であることが好ましく、２５．０％以下であることがより好ましい。さらに、Ｔｉ含有量は、０．１４％以下であることが好ましく、０．１３％以下であることがより好ましい。そして、Ｎｂ含有量は、０．１２％以上であることが好ましく、０．１５％以上であることがより好ましい。
【００８４】
上記（ｂ）の化学組成においては、Ｍｎ含有量は１．１％以下であることが好ましい。Ｎｉ含有量は４６．０％以上であることが好ましく、４７．０％以上であることがより好ましく、４８．０％以上であることがさらに好ましい。Ｃｒ含有量は、２７．５％以上であることが好ましく、２８．０％以上であることがより好ましい。さらに、Ｎｂ含有量は、０．２％以下であることが好ましい。
【００８５】
２．合金母材の使用条件
本発明のオーステナイト系耐熱合金溶接継手の製造に使用する合金母材は、使用時の加熱保持温度ＴＡが下記（i）式を満足し、かつ、使用時の加熱保持温度ＴＡおよび加熱保持時間ｔＡから決まるパラメーター（以下、ＰＡともいう。）が下記（ii）式を満足する条件で使用されたものである。
【００８６】
使用時の加熱保持温度ＴＡ（℃）：６００≦ＴＡ≦８５０  ・・・（i）
ＰＡ：２１００≦ＴＡ×（１．０＋ｌｏｇｔＡ）  ・・・（ii）
本発明のオーステナイト系耐熱合金溶接継手の製造に使用する合金母材は、６００〜８５０℃に加熱された場合、結晶粒内に析出物が微細に析出する。特に、合金母材が上記（ａ）に記載される化学組成を有する場合においては、Ｍ２３Ｃ６炭化物および金属間化合物であるラーベス相が析出し、上記（ｂ）に記載される化学組成を有する場合においては、Ｍ２３Ｃ６炭化物およびＣｒが富化したｂｃｃ相が析出する傾向にある。
【００８７】
また、ＳおよびＰの粒界偏析も同時に生じる。析出物が粒内に析出する量、および、不純物の粒界偏析する量が所定の量を超えると、粒内の変形抵抗が大きくなるとともに、粒界が弱化するため、長時間使用後の材料を溶接すると溶接割れが生じる。本発明のオーステナイト系耐熱合金溶接継手の製造に使用する合金母材は、ＰＡが２１００以上になると、析出による粒内変形抵抗の増大と偏析による粒界の弱化とが顕著になるため、溶接前に熱処理を施すことが必要となる。なお、合金母材が上記（ａ）に記載される化学組成を有する場合においては、ＰＡが２８００以上になった際に、溶接前に熱処理を施すこととしてもよい。
【００８８】
３．熱処理条件
本発明のオーステナイト系耐熱合金溶接継手の製造方法では、前記合金母材を溶接する前に熱処理を施す。上記熱処理は、溶接割れを防止するため、熱処理保持温度ＴＰおよび熱処理保持時間ｔＰが下記（iii）式および（iv）式を満足する条件で行う必要がある。
【００８９】
熱処理保持温度ＴＰ（℃）：１０５０≦ＴＰ≦１３００  ・・・（iii）
溶接割れを防止するためには、熱処理により、高温での使用中に過剰に粒内に析出した析出物を再度基地に固溶させるとともに、粒界に偏析した不純物元素を軽減させることが有効である。そのためには、熱処理保持温度ＴＰを少なくとも１０５０℃以上にする必要がある。しかしながら、熱処理保持温度ＴＰが１３００℃を超えると、粒界の局部溶融が開始される。そのため、熱処理保持温度ＴＰは１３００℃以下とする。
【００９０】
さらに、後述する通り、熱処理に際しては、熱処理保持温度ＴＰに応じて、熱処理保持時間ｔＰを所定の範囲に管理する必要がある。熱処理保持温度ＴＰは、１０８０℃以上であることが好ましく、１１００℃以上であることがより好ましい。また、熱処理保持温度ＴＰは、１２８０℃以下であることが好ましく、１２５０℃以下であることがより好ましい。特に、合金母材が上記（ｂ）に記載される化学組成を有する場合においては、熱処理保持温度ＴＰは１２５０℃以下であることが好ましく、１２３０℃以下であることがより好ましく、１２００℃以下であることがさらに好ましい。
【００９１】
熱処理保持時間ｔＰ（ｈ）：−０．１×（ＴＰ／５０−３０）≦ｔＰ≦−０．１×（ＴＰ／１０−１４５）  ・・・（iv）
溶接割れを防止するためには、熱処理の実施が有効であるが、その熱処理保持時間ｔＰは−０．１×（ＴＰ／５０−３０）以上とする必要がある。これは、熱処理保持時間ｔＰがこの値を下回ると、析出物の基地への再固溶および粒界偏析の軽減を達成するための合金元素の拡散に要する時間が不充分となるためである。しかしながら、熱処理保持時間ｔＰが−０．１×（ＴＰ／１０−１４５）を超えると、結晶粒径の粗大化が著しくなり、溶接の際、溶融線近傍に液化割れが生じやすくなる。そのため、熱処理保持時間ｔＰは、−０．１×（ＴＰ／１０−１４５）以下とする必要がある。
【００９２】
なお、熱処理において、その冷却の過程では、５００℃までの平均冷却速度が５０℃／ｈ以上であることが好ましい。この理由は、平均冷却速度が５０℃／ｈを下回ると、冷却の過程で再び粒内に炭化物等が析出するとともに、不純物の粒界偏析が生じる場合があるからである。
【００９３】
また、熱処理は、少なくとも被溶接部から３０ｍｍ以内の範囲すべてに施すことが好ましい。これは、溶接中に生じる熱応力により生じる歪が、この領域で大きくなるためである。
【００９４】
４．溶接材料の化学組成
本発明に係るオーステナイト系耐熱合金溶接継手の製造に使用する溶接材料の化学組成については特に制限は設けない。しかしながら、下記に示す範囲の化学組成を有する溶接材料を用いることが好ましい。各元素の限定理由は下記のとおりである。
【００９５】
Ｃ：０．０６〜０．１８％
Ｃは、溶接後の溶接金属中のオーステナイトを安定化させる作用を有するとともに、微細な炭化物を形成し、高温使用中のクリープ強度を向上させる効果を有する元素である。さらには、溶接凝固中にＣｒと共晶炭化物を形成することで、凝固割れ感受性の低減にも寄与する。この効果を充分に得るためには、０．０６％以上のＣ含有量が必要である。しかしながら、Ｃ含有量が過剰であると、炭化物が多量に析出するため、却ってクリープ強度および延性を低下させる。したがって、Ｃ含有量は０．１８％以下とする。Ｃ含有量は０．０７％以上であることが好ましく、０．０８％以上であることがより好ましい。また、Ｃ含有量は０．１６％以下であることが好ましく、０．１４％以下であることがより好ましい。
【００９６】
Ｓｉ：１．０％以下
Ｓｉは、溶接材料の製造時において脱酸に有効であるとともに、溶接後の溶接金属の高温での耐食性および耐酸化性の向上に有効な元素である。しかしながら、Ｓｉが過剰に含有された場合にはオーステナイトの安定性が低下して、靱性およびクリープ強度の低下を招く。そのため、Ｓｉの含有量に上限を設けて１．０％以下とする。Ｓｉ含有量は０．８％以下であることが好ましく、０．６％以下であることがより好ましい。
【００９７】
なお、Ｓｉの含有量について特に下限を設ける必要はないが、極端に低減させると脱酸効果が充分に得られず合金の清浄性が劣化するとともに、高温での耐食性および耐酸化性の向上効果が得難くなり、製造コストも大きく上昇する。そのため、Ｓｉ含有量は０．０２％以上であることが好ましく、０．０５％以上であることがより好ましい。
【００９８】
Ｍｎ：２．０％以下
Ｍｎは、Ｓｉと同様、溶接材料の製造時において脱酸に有効な元素である。また、Ｍｎは、溶接後の溶接金属中のオーステナイトの安定化にも寄与する。しかしながら、Ｍｎの含有量が過剰になると脆化を招き、さらに、靱性およびクリープ延性の低下も生じる。そのため、Ｍｎの含有量に上限を設けて２．０％以下とする。Ｍｎの含有量は１．８％以下であることが好ましく、１．５％以下であることがより好ましい。
【００９９】
なお、Ｍｎの含有量についても特に下限を設ける必要はないが、極端に低減させると脱酸効果が充分に得られず合金の清浄性が劣化するとともに、オーステナイト安定化効果が得難くなり、さらに製造コストも大きく上昇する。そのため、Ｍｎ含有量は０．０２％以上であることが好ましく、０．０５％以上であることがより好ましい。
【０１００】
Ｐ：０．０３％以下
Ｐは、不純物として溶接材料中に含まれ、溶接中に凝固割れ感受性を高める元素である。さらに、高温で長時間使用した後の溶接金属のクリープ延性を低下させる。そのため、Ｐの含有量に上限を設けて０．０３％以下とする。Ｐの含有量は、０．０２５％以下であることが好ましく、０．０２％以下であることがより好ましい。
【０１０１】
なお、Ｐの含有量は可能な限り低減することが好ましいが、極度の低減は製造コストの増大を招く。そのため、Ｐ含有量は０．０００５％以上であることが好ましく、０．０００８％以上であることがより好ましい。
【０１０２】
Ｓ：０．０１％以下
Ｓは、Ｐと同様に不純物として溶接材料中に含まれ、溶接中に凝固割れ感受性を高める元素である。さらに、Ｓは、溶接金属において長時間使用中に柱状晶粒界に偏析して脆化を招き、応力緩和割れ感受性を高める。そのため、Ｓの含有量に上限を設けて０．０１％以下とする。Ｓの含有量は、０．００８％以下であることが好ましく、０．００５％以下であることがより好ましい。
【０１０３】
なお、Ｓの含有量は可能な限り低減することが好ましいが、極度の低減は製造コストの増大を招く。そのため、Ｓ含有量は、０．０００１％以上であることが好ましく、０．０００２％以上であることがより好ましい。
【０１０４】
Ｎｉ：４０．０〜６０．０％
Ｎｉは、溶接後の溶接金属中のオーステナイトを安定化させるのに有効な元素であり、長時間使用時のクリープ強度を確保するために必須の元素である。その効果を得るためには、溶接材料のＮｉ含有量を４０．０％以上とする必要がある。しかしながら、Ｎｉは高価な元素であり、小規模製造の溶接材料においても、多量に含有させるとコストの増大を招く。そのため、上限を設けて、Ｎｉの含有量を６０．０％以下とする。Ｎｉ含有量は、４０．５％以上であることが好ましく、４１．０％以上であることがより好ましい。また、Ｎｉ含有量は、５９．５％以下であることが好ましく、５９．０％以下であることがより好ましい。
【０１０５】
Ｃｒ：２０．０〜３３．０％
Ｃｒは、溶接後の溶接金属の高温での耐酸化性および耐食性の確保のために有効な元素である。また、Ｃｒは、微細な炭化物またはＣｒが富化したｂｃｃ相を形成してクリープ強度の確保にも寄与する。さらに、溶接中にＣと共晶炭化物を形成することで、凝固割れ感受性の低減にも寄与する。これらの効果を得るためには、２０％以上のＣｒ含有量が必要である。しかしながら、Ｃｒの含有量が３３．０％を超えると、上記４０〜６０％のＮｉ量範囲において高温でのオーステナイトの安定性が劣化してクリープ強度の低下を招く。したがって、Ｃｒの含有量を３３．０％以下とする。
【０１０６】
Ｃｒ含有量は、２０．５％以上であることが好ましく、２１．０％以上であることがより好ましい。また、Ｃｒ含有量は、３２．５％以下であることが好ましく、３２．０％以下であることがより好ましい。なお、合金母材が上記（ａ）に記載される化学組成を有する場合においては、Ｃｒの含有量は、２６．０％以下であることが好ましく、２５．５％以下であることがより好ましく、２５．０％以下であることがさらに好ましい。
【０１０７】
ＭｏおよびＷから選択される１種以上：合計６．０〜１３．０％
ＭｏおよびＷは、溶接金属においてマトリックスに固溶し、または、微細な金属間化合物相を形成して、高温でのクリープ強度および引張強さの向上に大きく寄与する元素である。この効果を充分に得るためには、ＭｏおよびＷから選択される１種以上を合計で６．０％以上含有させる必要である。しかしながら、これらの元素を過剰に含有させても効果は飽和し、却ってクリープ強度を低下させる。さらに、ＭｏおよびＷは高価な元素であるため、過剰に含有させるとコストの増大を招く。そのため上限を設けて、ＭｏおよびＷから選択される１種以上の合計含有量を１３．０％以下とする。合計含有量は、６．５％以上であることが好ましく、７．０％以上であることがより好ましい。また、合計含有量は、１２．５％以下であることが好ましく、１２．０％以下であることがより好ましい。
【０１０８】
Ｔｉ：０．０５〜０．６％
Ｔｉは、溶接金属中に微細な炭窒化物として、さらに、Ｎｉとの金属間化合物相として、粒内に析出し、高温でのクリープ強度および引張強さの向上に寄与する元素である。その効果を充分に得るためには、Ｔｉ含有量を０．０５％以上とする必要がある。しかしながら、Ｔｉの含有量が過剰になると炭窒化物が多量に析出し、クリープ延性および靱性の低下を招く。そのため、上限を設けて、Ｔｉの含有量を１．５％以下とする。
【０１０９】
Ｔｉ含有量は、０．０６％以上であることが好ましく、０．０７％以上であることがより好ましい。また、Ｔｉ含有量は、１．３％以下であることが好ましく、１．１％以下であることがより好ましい。なお、合金母材が上記（ａ）に記載される化学組成を有する場合においては、Ｔｉ含有量は、０．６％以下であることが好ましく、０．５８％以下であることがより好ましく、０．５５％以下であることがさらに好ましい。
【０１１０】
Ｃｏ：０〜１５．０％
Ｃｏは、Ｎｉと同様に、オーステナイトを得るために有効な元素であり、相安定性を高めてクリープ強度の向上に寄与するため、含有させてもよい。しかしながら、Ｃｏは極めて高価な元素であるため、溶接材料といえども過剰の含有は大幅なコスト増を招く。したがって、Ｃｏを含有させる場合には、その含有量を１５．０％以下とする。Ｃｏ含有量は、１４．０％以下であることが好ましく、１３．０％以下であることがより好ましい。
【０１１１】
なお、上記の効果を得たい場合は、Ｃｏ含有量を０．０１％以上とすることが好ましく、０．０３％以上とすることがより好ましい。
【０１１２】
Ｎｂ：０〜０．５％
Ｎｂは、Ｔｉと同様に、ＣまたはＮと結合して微細な炭化物または炭窒化物として粒内に析出し、高温でのクリープ強度向上に寄与するため、含有させてもよい。しかしながら、Ｎｂの含有量が過剰になると、炭化物または炭窒化物として多量に析出し、クリープ延性および靱性の低下を招く。そのため、Ｎｂを含有させる場合には、その含有量を０．５％以下とする。Ｎｂ含有量は、０．４８％以下であることが好ましく、０．４５％以下であることがより好ましい。
【０１１３】
なお、上記の効果を得たい場合は、Ｎｂ含有量を０．０１％以上とすることが好ましく、０．０３％以上とすることがより好ましい。
【０１１４】
Ａｌ：１．５％以下
Ａｌは、溶接材料の製造時において脱酸に有効な元素である。また、溶接金属において微細な金属間化合物相を形成して、クリープ強度の向上に寄与する。しかしながら、Ａｌの含有量が過剰になると合金の清浄性が著しく劣化して、溶接材料の熱間加工性および延性が低下するため、製造性が低下する。加えて、溶接金属中で多量の金属間化合物相を形成し、高温で長時間使用した際の応力緩和割れ感受性を著しく高める。そのため、上限を設けて、Ａｌの含有量を１．５％以下とする。Ａｌ含有量は、１．４％以下であることが好ましく、１．３％以下であることがより好ましい。
【０１１５】
なお、Ａｌの含有量について特に下限を設ける必要はないが、極端に低減させると脱酸効果が充分に得られず合金の清浄性が却って劣化するとともに、製造コストも大きく上昇する。そのため、Ａｌ含有量は０．０００５％以上であることが好ましく、０．００１％以上であることがより好ましい。
【０１１６】
Ｂ：０〜０．００５％
Ｂは、溶接金属のクリープ強度の向上に有効な元素であるため、含有させてもよい。しかしながら、Ｂの含有量が過剰になると、溶接中の凝固割れ感受性が著しく高くなる。そのため、上限を設けて、Ｂの含有量を０．００５％以下とする。Ｂ含有量は、０．００４％以下であることが好ましく、０．００３％以下であることがより好ましい。
【０１１７】
なお、上記の効果を得たい場合は、Ｂ含有量を０．０００１％以上とすることが好ましく、０．０００５％以上とすることがより好ましい。
【０１１８】
Ｎ：０．１８％以下
Ｎは、溶接金属中のオーステナイトを安定化させ、クリープ強度を向上させるとともに、固溶して引張強さの確保に寄与する元素である。しかしながら、過剰に含有されると、高温での使用中に多量の微細窒化物が粒内に析出してクリープ延性および靱性の低下を招く。そのため、Ｎ含有量に上限を設けて０．１８％以下とする。Ｎ含有量は、０．１６％以下であることが好ましく、０．１４％以下であることがより好ましい。
【０１１９】
なお、Ｎの含有量について特に下限を設ける必要はないが、極端に低減させるとオーステナイトを安定にする効果が得難くなり、製造コストも大きく上昇する。そのため、Ｎ含有量は、０．０００５％以上であることが好ましく、０．０００８％以上であることがより好ましい。
【０１２０】
Ｏ：０．０１％以下
Ｏ（酸素）は、不純物として溶接材料中に含まれ、その含有量が過剰になると熱間加工性が低下し、製造性の劣化を招く。このため、Ｏの含有量に上限を設けて０．０１％以下とする。Ｏの含有量は、０．００８％以下であることが好ましく、０．００５％以下であることがより好ましい。
【０１２１】
なお、Ｏの含有量について特に下限を設ける必要はないが、極端な低減は製造コストの上昇を招く。そのため、Ｏ含有量は、０．０００５％以上であることが好ましく、０．０００８％以上であることがより好ましい。
【０１２２】
本発明に係るオーステナイト系耐熱合金溶接継手の製造に使用する溶接材料は、上述の各元素を含み、残部がＦｅおよび不純物からなる化学組成を有するものである。
【０１２３】
５．その他
本発明のオーステナイト系耐熱合金溶接継手の製造方法では、前記合金母材に熱処理を施した後、溶接する。溶接方法としては、特に限定されるものではなく、例えば、ガスタングステンアーク溶接、ガスメタルアーク溶接、被覆アーク溶接などを用いることができる。
【０１２４】
本発明に係るオーステナイト系耐熱合金溶接継手の製造に使用する合金母材および溶接材料の形状または寸法について、特に制限は設けない。ただし、本発明に係る製造方法は、特に、厚さが３０ｍｍ以上の合金母材を用いた場合に効果を発揮する。したがって、合金母材の厚さは、３０ｍｍ以上であることが好ましい。
【０１２５】
以下、実施例によって本発明をより具体的に説明するが、本発明はこれらの実施例に限定されるものではない。
【実施例１】
【０１２６】
表１に示す化学組成を有する合金を溶解してインゴットを作製した。上記インゴットを用いて、熱間鍛造により成形した後、溶体化熱処理を行い、厚さ３０ｍｍ、幅５０ｍｍ、長さ１００ｍｍのオーステナイト系耐熱合金板を作製した。【０１２７】
【表１】
2016129666.tif 000002
【０１２８】
さらに、表２に示す化学組成を有する合金を溶解してインゴットを作製した後、熱間鍛造、熱間圧延および機械加工により、外径１．２ｍｍの溶接材料を作製した。【０１２９】
【表２】
2016129666.tif 000003
【０１３０】
高温での使用を模擬するため、オーステナイト系耐熱合金板を、表３に示す加熱保持温度および加熱保持時間で加熱した。その後、試験番号Ａ３およびＡ２２の溶接継手以外は、表３に示す熱処理保持温度、熱処理保持時間および平均冷却速度で熱処理を行った。【０１３１】
【表３】
2016129666.tif 000004
【０１３２】
上述した合金板の長手方向に、開先角度３０°、ルート厚さ１ｍｍのＶ開先を加工した。その後、厚さ５０ｍｍ、幅２００ｍｍ、長さ２００ｍｍのＪＩＳ  Ｇ３１６０  （２００８）に規定のＳＭ４００Ｂ鋼板上に、ＪＩＳ  Ｚ３２２４  （１９９９）に規定の被覆アーク溶接棒ＤＮｉＣｒＦｅ−３を用いて、四周を拘束溶接した。【０１３３】
その後、上述した溶接材料を用いて、ＴＩＧ溶接により、開先内に入熱１２〜１８ｋＪ／ｃｍで積層溶接を行い、溶接継手を作製した。【０１３４】
（割れ観察試験）
得られた溶接継手の５か所から採取した試料の横断面を鏡面研磨、腐食し、光学顕微鏡により検鏡を行い、溶接熱影響部の割れ有無を調査した。そして、５個の試料のうち、全ての試料で割れが認められなかった溶接継手を「○」、１〜２個の試料で割れが認められた溶接継手を「△」とし、「合格」と判定した。また、５個の試料全てで割れが認められた溶接継手を「×」とし、「不合格」と判定した。【０１３５】
表３の結果から分かるように、熱処理条件が本発明の規定を満足する試験番号Ａ１、Ａ２、Ａ５〜Ａ８、Ａ１０〜Ａ１６、Ａ１８、Ａ２０、Ａ２１、Ａ２３〜Ａ２６、Ｂ２〜Ｂ６、Ｃ１およびＤ１の溶接継手は、割れ観察試験の結果が合格であり、厚さが３０ｍｍであっても、健全な溶接継手が得られたことが分かる。【０１３６】
これに対して、試験番号Ａ３およびＡ２２の溶接継手は、合金板に熱処理を施さなかったことから、溶接熱影響部に割れが発生した。【０１３７】
試験番号Ａ４の溶接継手は、溶接前に施した熱処理保持温度が１０００℃と低かったことから、析出物の再固溶が不充分であるため、粒内の変形抵抗が高く、かつ、粒界偏析の解消も不充分であった。そのため、溶接時に溶融線から少し離れた位置に溶接割れが生じた。【０１３８】
試験番号Ａ１９の溶接継手は、熱処理保持温度が１３５０℃と高かったため、粒界の局部溶融が生じ、溶接時にその部分が開口し、割れが生じた。【０１３９】
試験番号Ａ９およびＢ１の溶接継手は、熱処理保持時間が、本発明で規定する範囲を下回ったため、析出物の再固溶および粒界偏析の解消が不充分であり、溶接時に溶融線から少し離れた位置に溶接割れが生じた。【０１４０】
試験番号Ａ１７およびＢ７の溶接継手は、熱処理保持時間が、本発明で規定する範囲を超えたため、結晶粒の粗大化が著しく、溶接の際、溶融線に隣接する部分に液化割れが発生した。【０１４１】
試験番号Ａ１１の溶接継手は、熱処理における平均冷却速度が５０℃／ｈを下回ったため、冷却中に析出物の再析出および粒界偏析が生じた。そのため、割れ観察試験の結果が合格であるものの、１個の試料で溶接熱影響部に割れが発生した。
【実施例２】
【０１４２】
表４に示す化学組成を有する合金を溶解してインゴットを作製した。上記インゴットを用いて、熱間鍛造により成形した後、溶体化熱処理を行い、厚さ３０ｍｍ、幅５０ｍｍ、長さ１００ｍｍのオーステナイト系耐熱合金板を作製した。【０１４３】
【表４】
2016129666.tif 000005
【０１４４】
さらに、表５に示す化学組成を有する合金を溶解してインゴットを作製した後、熱間鍛造、熱間圧延および機械加工により、外径１．２ｍｍの溶接材料を作製した。【０１４５】
【表５】
2016129666.tif 000006
【０１４６】
高温での使用を模擬するため、オーステナイト系耐熱合金板を、表６に示す加熱保持温度および加熱保持時間で加熱した。その後、試験番号ＡＡ３およびＡＡ２２の溶接継手以外は、表６に示す熱処理保持温度、熱処理保持時間および平均冷却速度で熱処理を行った。【０１４７】
【表６】
2016129666.tif 000007
【０１４８】
上述した合金板の長手方向に、開先角度３０°、ルート厚さ１ｍｍのＶ開先を加工した。その後、厚さ５０ｍｍ、幅２００ｍｍ、長さ２００ｍｍのＪＩＳ  Ｇ３１６０  （２００８）に規定のＳＭ４００Ｂ鋼板上に、ＪＩＳ  Ｚ３２２４  （１９９９）に規定の被覆アーク溶接棒ＤＮｉＣｒＦｅ−３を用いて、四周を拘束溶接した。【０１４９】
その後、上述した溶接材料を用いて、ＴＩＧ溶接により、開先内に入熱１２〜１８ｋＪ／ｃｍで積層溶接を行い、溶接継手を作製した。そして、得られた溶接継手について、実施例１と同様の方法で割れ観察試験を行った。【０１５０】
表６の結果から分かるように、熱処理条件が本発明の規定を満足する試験番号ＡＡ１、ＡＡ２、ＡＡ５〜ＡＡ７、ＡＡ９〜ＡＡ１４、ＡＡ１６、ＡＡ１７、ＡＡ１９〜ＡＡ２１、ＡＡ２３〜ＡＡ２６、ＢＢ２〜ＢＢ５、ＣＣ１およびＤＤ１の溶接継手は、割れ観察試験の結果が合格であり、厚さが３０ｍｍであっても、健全な溶接継手が得られたことが分かる。【０１５１】
これに対して、試験番号ＡＡ３およびＡＡ２２の溶接継手は、合金板に熱処理を施さなかったことから、溶接熱影響部に割れが発生した。【０１５２】
試験番号ＡＡ４の溶接継手は、溶接前に施した熱処理保持温度が１０００℃と低かったことから、析出物の再固溶が不充分であるため、粒内の変形抵抗が高く、かつ、粒界偏析の解消も不充分であった。そのため、溶接時に溶融線から少し離れた位置に溶接割れが生じた。【０１５３】
試験番号ＡＡ１８の溶接継手は、熱処理保持温度が１３２０℃と高かったため、粒界の局部溶融が生じ、溶接時にその部分が開口し、割れが生じた。【０１５４】
試験番号ＡＡ８およびＢＢ１の溶接継手は、熱処理保持時間が、本発明で規定する範囲を下回ったため、析出物の再固溶および粒界偏析の解消が不充分であり、溶接時に溶融線から少し離れた位置に溶接割れが生じた。【０１５５】
試験番号ＡＡ１５およびＢＢ６の溶接継手は、熱処理保持時間が、本発明で規定する範囲を超えたため、結晶粒の粗大化が著しく、溶接の際、溶融線に隣接する部分に液化割れが発生した。【０１５６】
試験番号ＡＡ１０の溶接継手は、熱処理における平均冷却速度が５０℃／ｈを下回ったため、冷却中に析出物の再析出および粒界偏析が生じた。そのため、割れ観察試験の結果が合格であるものの、１個の試料で溶接熱影響部に割れが発生した。
【産業上の利用可能性】
【０１５７】
本発明に係る製造方法によれば、火力発電用ボイラの主蒸気管または再熱蒸気管などの高温部材として長期使用されたオーステナイト系耐熱合金を用いて、オーステナイト系耐熱合金溶接継手を安定して得ることができる。
【国際調査報告】
2016129666.tif 000008
2016129666.tif 000009
2016129666.tif 000010
2016129666.tif 000011